СПОСОБ ПОЛУЧЕНИЯ НЕТКАНОГО ПОЛОТНА ИЗ ФИЛЬЕРНОГО НЕТКАНОГО МАТЕРИАЛА С ВЫСОКОЙ УПРУГОСТЬЮ

1. Фильерный нетканый материал, содержащий извитые многокомпонентные волокна, включающие первый компонент, который содержит гомополимер PP, и второй компонент, который содержит сополимер PP/PE, и полученный способом, включающим непрерывное прядение многокомпонентных волокон, направление многокомпонентных волокон на прядильный конвейер с помощью дефлекторов и/или потоков воздуха, выкладку многокомпонентных волокон на прядильный конвейер и предварительную консолидацию многокомпонентных волокон после выкладки с использованием одного или нескольких валков для предварительной консолидации с формированием предварительно консолидированной полотна, где валки для предварительной консолидации работают при температуре ниже 110°C и/или при линейном контактном усилии меньше 5 Н/мм.
3
-2
-2
-3
2. Фильерный нетканый материал по п.1, в котором материал имеет удельную прочность больше 20 Н·см·г и/или плотность меньше, чем 6·10 г·см.
3. Фильерный нетканый материал по п.1, где валки для предварительной консолидации работают при от 20 до ниже 110°C.
4. Фильерный нетканый материал по п.1, где валки для предварительной консолидации работают при линейном контактном усилии 1-4 Н/мм.
5. Фильерный нетканый материал по п.1, в котором содержание происходящих от этилена повторяющихся звеньев в сополимере PP/PE составляет >0-5% масс.
6. Фильерный нетканый материал по п.1, в котором сополимер PP/PE представляет собой статистический сополимер.
7. Фильерный нетканый материал по п.1, в котором гомополимер PP является изотактическим.
8. Фильерный нетканый материал по п.1, в котором скорости течения расплава и/или полидисперсности гомополимера PP и сополимера PP/PE отличаются меньше, чем на 30%.
9. Фильерный нетканый материал по п.1, в котором температуры плавления гомополимера PP и сополимера PP/PE отличаются на 10°C или больше.
10. Фильерный нетканый материал по п.1, в котором многокомпонентные волокна представляют собой двухкомпонентные волокна и/или имеют конфигурацию бок-о-бок.
11. Фильерный нетканый материал по п.1, в котором массовое отношение первого и второго компонента составляет 40/60-80/20.
12. Фильерный нетканый материал по п.1, где способ дополнительно включающий связывание предварительно консолидированного полотна с использованием одного или нескольких каландрирующих валков, по меньшей мере, один из которых является рифленым, и/или связывания сквозной продувкой горячего воздуха.
13. Фильерный нетканый материал по п.12, в котором каландрирующие валки работают при температуре 120-145°C и/или воздух, используемый для связывания сквозной продувкой горячего воздуха, имеет температуру 120-145°C.
14. Фильерный нетканый материал по п.1, где валки для предварительной консолидации работают при температуре  40-90°C.
15. Фильерный нетканый материала по п.1, где валки для предварительной консолидации работают при температуре 55-75°C.
16. Фильерный нетканый материал по п.1, где валки для предварительной консолидации работают при линейном контактном усилии 1-2,5 Н/мм.
17. Фильерный нетканый материал по п.1, в котором скорости течения расплава и/или полидисперсности гомополимера PP и сополимера PP/PE отличаются меньше, чем на 20%.
18. Фильерный нетканый материал по п.1, в котором температуры плавления гомополимера PP и сополимера PP/PE отличаются на 20°C или меньше.
19. Фильерный нетканый материал по п.1, в котором массовое отношение первого и второго компонента составляет 40/60-60/40.